(57)【特許請求の範囲】
【請求項１】
水、固形シリコーン粒子及び着色剤を含有しており、
動的光散乱法で測定したときの、前記固形シリコーン粒子の平均粒子径が２０ｎｍ〜５００ｎｍであり、かつ
前記固形シリコーン粒子が、架橋シリコーン粒子である、
サインペン用水性インク組成物。
【請求項２】
動的光散乱法で測定したときの、前記架橋シリコーン粒子の平均粒子径が、２０ｎｍ〜２５０ｎｍである、請求項１に記載のサインペン用水性インク組成物。
【請求項３】
インク貯蔵部、筆記部及び保持部を少なくとも具備しており、かつ
前記インク貯蔵部に請求項１又は２のいずれか一項に記載のサインペン用水性インク組成物が貯蔵されている、
サインペン。
【請求項４】
前記筆記部が、プラスチック芯である、請求項３に記載のサインペン。
【発明の詳細な説明】
【技術分野】
【０００１】
本発明は、サインペン用水性インク組成物に関する。
【背景技術】
【０００２】
近年、ボールペン、サインペン等の、インクを用いた筆記具が広く用いられている。このインクの一態様として、水を主体とする溶媒、染料、顔料等の着色剤を含有する水性インクが存在する。水性インクの性能向上のため、種々の研究が行われている。
【０００３】
特許文献１では、少なくとも着色剤と水を含有するインキ組成物において、親水基にアルキレンオキサイド鎖を持ち、平均分子量が３０００〜２０万であるノニオン性高分子界面活性剤をインキ組成物中に０．１〜３０重量％の範囲で含有することを特徴とする筆記具用水性インキ組成物が開示されている。
【０００４】
特許文献２では、水性インキの表面張力が３０ｍＮ／ｍ以下であり、かつ円盤体の平面部に対する水性インキの接触角が３０°以上である直液式筆記具用水性インキ組成物が開示されている。特許文献２では、水性インキ組成物に乳化物を含有している態様、より具体的にはシリコーンエマルションを含有している態様が開示されている。
【０００５】
特許文献３では、着色剤、樹脂、溶剤及び添加剤とからなるボールペン用インキにおいて、球状シリコーン樹脂微粒子を含有してなるボールペン用インキが開示されている。特許文献３においては、平均粒子径が１μｍ未満の場合は目詰まり効果が弱くなり過ぎ、１０μｍをこえる場合強い目詰まりにより、筆記性が悪化するので、好ましくないとしている。
【先行技術文献】
【特許文献】
【０００６】
【特許文献１】特開２００４−２５６７５８号公報
【特許文献２】特開２０１２−９７１５３号公報
【特許文献３】特開平８−１３４３９１号公報
【発明の概要】
【発明が解決しようとする課題】
【０００７】
筆記の用途によっては、水性インクをサインペンに用いることが求められることがある。この場合、上記の水性インクをサインペンに用いることが考えられる。
【０００８】
しかしながら、特許文献２のように、シリコーンエマルションを含有している水性インクをサインペンに用いた場合、表面に皮膜が形成され、その結果良好な書き味が得られない。
【０００９】
また、特許文献３のように、平均粒径１μｍ以上の球状シリコーン樹脂微粒子を含有している水性インクをサインペンに用いた場合にも、良好な書き味が得られない。
【００１０】
したがって、良好な書き味を有する、サインペン用水性インク組成物を提供する必要性が存在する。
【課題を解決するための手段】
【００１１】
本発明者らは、鋭意検討したところ、以下の手段により上記課題を解決できることを見出して、本発明を完成させた。すなわち、本発明は、下記のとおりである：
〈１〉  水、固形シリコーン粒子及び着色剤を含有しており、かつ
動的光散乱法で測定したときの、上記固形シリコーン粒子の平均粒子径が２０ｎｍ〜５００ｎｍである、
サインペン用水性インク組成物。
〈２〉  上記固形シリコーン粒子が、架橋シリコーン粒子である、上記〈１〉項に記載のサインペン用水性インク組成物。
〈３〉  インク貯蔵部、筆記部及び保持部を少なくとも具備しており、かつ
上記インク貯蔵部に上記〈１〉又は〈２〉項に記載のサインペン用水性インク組成物が貯蔵されている、
サインペン。
〈４〉  上記筆記部が、プラスチック芯である、上記〈３〉項に記載のサインペン。
【発明の効果】
【００１２】
本発明によれば、良好な書き味を有する、サインペン用水性インク組成物を提供することができる。
【図面の簡単な説明】
【００１３】
【図１】本発明のサインペンの筆記部の一態様の概略図である。
【発明を実施するための形態】
【００１４】
《サインペン用水性インク組成物》
本発明のサインペン用水性インク組成物は、水、固形シリコーン粒子、及び着色剤、並びに随意の水溶性有機溶剤を含有している。この固形シリコーン粒子は、動的光散乱法で測定したときの平均粒子径が２０ｎｍ〜５００ｎｍである。
【００１５】
本発明のサインペン用水性インク組成物は、他の成分を更に含有していてもよい。
【００１６】
ここで、本発明において「サインペン」とは、インク貯蔵部に貯蔵されているインクを、毛細管現象により樹脂製の筆記部に供給する機構を有するペンを意味する。
【００１７】
本発明者らは、平均粒子径が２０ｎｍ〜５００ｎｍの固形シリコーン粒子をサインペン用水性インク組成物に含有させることにより、このインク組成物を用いたサインペンの書き味が向上することを見出した。ここで、「書き味が向上する」とは、サインペンで筆記した際の動摩擦係数が低減することを意味するものである。
【００１８】
理論に拘束されることを望まないが、この理由としては、固形シリコーン粒子、特に架橋シリコーン粒子が有する弾性により、筆記時にペン先を良好に移動させることができ、かつシリコーンの安定性によって、この弾性が組成物中の他の成分によって阻害されないことに起因すると考えられる。更に、粒子径が小さい固形シリコーン粒子を用いることにより、サインペンの筆記部と紙との間に固形シリコーン粒子が良好に供給されると考えられる。
【００１９】
固形シリコーン粒子の含有率は、インク組成物の全量に対して、１質量％以上、２質量％以上、３質量％以上、５質量％以上、又は７質量％以上であることができ、また３０質量％以下、２５質量％以下、２０質量％以下、又は１５質量％以下であることができる。特に、インク組成物の粘度を小さくし、それにより良好な書き味を発現させる観点から、固形シリコーン粒子の含有率は上記の範囲であることが好ましい。
【００２０】
着色剤の含有率は、インク組成物の全量に対して、１質量％以上、２質量％以上、３質量％以上、又は５質量％以上とすることができ、また６０質量％以下、５５質量％以下、５０質量％以下、又は４５質量％以下とすることができる。
【００２１】
以下では、本発明のサインペン用水性インク組成物の各構成要素について説明する。
【００２２】
〈水〉
水は、イオン交換水、蒸留水等であることができる。
【００２３】
〈固形シリコーン粒子〉
固形シリコーン粒子は、平均粒子径が２０ｎｍ〜５００ｎｍである。なお、ここでいう平均粒子径とは、動的光散乱法により検出された散乱強度分布を正規分布に当てはめて平均粒子径を算出するキュムラント解析法により求めたＤ５０の値である。
【００２４】
ここで、動的光散乱法による粒径の測定は、例えば大塚電子株式会社の濃厚系粒径アナライザー「ＦＰＡＲ−１０００」を用いて行うことができる。
【００２５】
また、固形シリコーン粒子は、架橋シリコーン粒子、特にオルガノポリシロキサンが架橋物質で架橋されている構造を有する固形シリコーン粒子、より特にオルガノポリシロキサンがオルガノハイドロジェンポリシロキサンで架橋されている構造を有する固形シリコーン粒子であることが、本発明のサインペンの書き味を向上させる観点から好ましい。この架橋されている構造により、弾性を有することとなるため、このような固形シリコーン粒子は、「シリコーンゴム」としても言及される。
【００２６】
架橋シリコーン粒子としては、信越化学工業株式会社が「ＲＴＶシリコーンゴム」として販売している液状シリコーン組成物を硬化させたシリコーンゴム粒子を用いることが好ましい。
【００２７】
固形シリコーン粒子の平均粒子径は、２０ｎｍ以上、３０ｎｍ以上、４０ｎｍ以上、５０ｎｍ以上、７０ｎｍ以上、又は１００ｎｍであることができ、また５００ｎｍ以下、４５０ｎｍ以下、４００ｎｍ以下、３５０ｎｍ以下、３００ｎｍ以下、２５０ｎｍ以下、又は２００ｎｍ以下であることができる。特に、サインペンの筆記部と紙との間に固形シリコーン粒子を良好に供給する観点から、固形シリコーン粒子の平均粒子径は上記の範囲であることが好ましい。
【００２８】
〈着色剤〉
着色剤としては、染料、顔料、又は染料と顔料との混合物等、従来のインクに用いることができる種々の着色剤を使用することができる。
【００２９】
本発明で使用することができる染料としては、通常の染料インク組成物に用いられる直接染料、酸性染料、塩基性染料、媒染・酸性媒染染料、酒精溶性染料、アゾイック染料、硫化・硫化建染染料、建染染料、分散染料、油溶染料、食用染料、金属錯塩染料、造塩染料、樹脂に染料を染着した染料等の中から任意のもの、及びこれらの水溶液を使用することができる。
【００３０】
本発明で使用することができる顔料としては、カーボンブラック、グラファイト、二酸化チタン顔料等の無機顔科、タルク、シリカ、アルミナ、マイカ、アルミナシリケート等の体質顔科、アゾ系顔料、縮合アゾ系顔料、フタロシアニン系顔料、アンスラキノン顔料、キナクドリン顔料、イソインドリノン系顔料、ジケトピロロピロール系顔料、各種レーキ顔料等の有機顔料、蛍光顔料、パール顔料、金色、銀色等のメタリック顔料等が挙げられる。
【００３１】
本発明で使用する着色剤は、上記した染料、顔料を単独で使用することができ、あるいは上記した染料、顔料を混合して使用することもできる。
【００３２】
〈水溶性有機溶剤〉
水溶性有機溶剤としては、ネオペンチルグリコール、トリメチロールプロパン、ペンタエリスリトール、ジトリメチロールプロパン、ジペンタエリスリトール等のヒンダードアルコール、グリセリン又はその誘導体（例えば、ポリグリセリンなど）、ソルビタン、蔗糖、エチレングリコール、プロピレングリコール、ブチレングリコール等のポリグリコール類等が好ましく使用できる。
【００３３】
〈他の成分〉
本発明のサインペン用水性インク組成物は、本発明の作用を損なわない範囲で、他の成分、例えばｐＨ調整剤、防腐剤、ノンドライ剤等の添加剤等を含有していてもよい。
【００３４】
《サインペン用リフィル》
サインペン用リフィルは、インク貯蔵部を具備している。このインク貯蔵部には、上記のサインペン用水性インク組成物が貯蔵されている。
【００３５】
サインペン用リフィルは、サインペンにおける交換可能な部位を意味する。
【００３６】
また、サインペン用リフィルは、筆記部を更に具備していてもよい。
【００３７】
すなわち、サインペン用リフィルは、インク貯蔵部のみが交換可能な部位となるインクカートリッジであってもよく、インク貯蔵部と筆記部とが一体となって交換可能な部位となるものであってもよい。
【００３８】
〈インク貯蔵部〉
インク貯蔵部には、上記のサインペン用水性インク組成物が貯蔵されている。
【００３９】
インク貯蔵部は、インクを貯蔵し、かつ筆記部にインクを供給することができる物であれば、任意の物を用いることができる。
【００４０】
〈筆記部〉
筆記部は、サインペンの筆記部として用いることができる材料で構成されていればよい。筆記部としては、例えば繊維芯及びプラスチック芯、特にプラスチック芯が挙げられる。
【００４１】
繊維芯は、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組合せからなる平行繊維束、フェルト等の繊維束を加工又はこれらの繊維束を樹脂加工した芯である。
【００４２】
プラスチック芯（１０）は、図１（ａ）〜（ｃ）に示すように、棒状樹脂（２）の長軸方向に、インクをインク貯蔵部から供給するためのインク溝（４）が形成されている芯である。ここで、図１（ａ）は、プラスチック芯（１０）の側面図であり、図１（ｂ）は、プラスチック芯の側面断面図であり、かつ図１（ｃ）は、図１（ｂ）のＣ−Ｃ断面の断面図である。
【００４３】
この棒状樹脂は、繊維芯に関して挙げた樹脂で構成されていてよい。インク溝の形状としては、例えば特開２００３−２６８２８５号公報の図２に挙げられている形状であることができる。
【００４４】
特に、筆記部がプラスチック芯である場合、より特にはポリアセタールで構成されているプラスチック芯である場合に、本発明の利点がより顕著に表れる。
【００４５】
《サインペン》
本発明のサインペンは、インク貯蔵部、筆記部及び保持部を少なくとも具備している。
【００４６】
インク貯蔵部及び筆記部としては、サインペン用リフィルに関して挙げたものを用いることができる。また、保持部は、サインペンを使用する使用者が保持する部分であり、樹脂、木材、金属等で形成されており、滑り止めのシリコーンゴム等で形成されていてもよい。
【００４７】
《サインペン用水性インク組成物製造方法》
本発明のサインペン用水性インク組成物の製造方法は、乳化工程、及び硬化工程を含む固形シリコーン粒子の製造工程と、これを他のインク組成物材料とともに配合するサインペン用水性インク組成物の製造工程からなる。
【００４８】
〔固形シリコーン粒子の製造工程〕
〈乳化工程〉
乳化工程は、油相を撹拌させながら、水相を滴下し、それによって転相乳化を行う工程である。
【００４９】
ここで、「転相乳化」とは、乳化剤を油相に溶かし、ここに水相を添加し、連続相を油相から水相に転化させてＯ／Ｗ型（水中油滴型）エマルションを調製する方法を意味する。
【００５０】
油相の撹拌は、６００ｒｐｍ以上、６２０ｒｐｍ以上、又は６５０ｒｐｍ以上で、かつ８００ｒｐｍ以下、７８０ｒｐｍ以下、又は７５０ｒｐｍ以下で行うことができる。
【００５１】
また、乳化工程は、高圧乳化させることを含んでもよい。高圧乳化の際に印加する圧力は、１５０ＭＰａ以上、１５５ＭＰａ以上、又は１６０ＭＰａ以上であることができ、また２００ＭＰａ以下、１９５ＭＰａ以下、又は１９０ＭＰａ以下であることができる。
【００５２】
｛油相｝
油相は、液状シリコーン組成物、及びＨＬＢ値が１０以下の乳化剤を含有している。
【００５３】
（液状シリコーン組成物）
液状シリコーン組成物は、硬化させることにより、動的光散乱法で測定したときの平均粒子径が２０ｎｍ〜５００ｎｍである固形シリコーン粒子、特に架橋シリコーン粒子を形成する組成物である。
【００５４】
液状シリコーン組成物としては、市販のものを用いることができ、例えば信越化学工業株式会社が「ＲＴＶシリコーンゴム」として販売している液状シリコーン組成物を用いることができる。中でも、加熱して硬化させることにより固形シリコーン粒子を形成する熱硬化性液状シリコーン組成物を用いることが好ましく、また一液硬化型の液状シリコーン組成物を用いることが好ましい。
【００５５】
（油相の乳化剤）
油相が含有している乳化剤は、ＨＬＢ値が１０以下の乳化剤である。このＨＬＢ値は、１０以下、９以下、又は８以下であることができ、また０超、１以上、又は２以上であることができる。このような乳化剤としては、例えばグリセリン脂肪酸エステル、ソルビタン脂肪酸エステル、ポリオキシエチレングリセリン脂肪酸エステル、ポリオキシエチレンソルビタン脂肪酸エステル、ポリオキシエチレンヒマシ油、ポリオキシエチレン硬化ヒマシ油、ポリオキシエチレンアルキルエーテル、ポリオキシエチレンフェニルエーテル、ポリオキシエチレンスチレン化フェニルエーテル、ポリオキシエチレンナフチルエーテル、ポリオキシエチレンフェニルエーテル、ポリオキシエチレンアルキルフェニルエーテル等を用いることができる。
【００５６】
ここで、「ＨＬＢ値」とは、親水性親油性バランス（Ｈｙｄｒｏｐｈｉｌｅ−Ｌｉｐｏｐｈｉｌｅ−Ｂａｌａｎｃｅ）を意味するものである。より具体的には、親水基を持たない物質をＨＬＢ値０とし、親油基を持たず親水基のみを持つ物質をＨＬＢ値２０として等分したものである（グリフィン法）。
【００５７】
｛水相｝
水相は、水、及びＨＬＢ値が１０超の乳化剤を含有している。水としては、サインペン用水性インク組成物に関して挙げた水を用いることができる。
【００５８】
（水相の乳化剤）
水相が含有している乳化剤は、ＨＬＢ値が１０超の乳化剤である。このＨＬＢ値は、２０未満、１９以下、又は１８以下であることができ、また１０超、１１以上、又は１２以上であることができる。このような乳化剤としては、例えばポリオキシエチレングリセリン脂肪酸エステル、ポリオキシエチレンソルビタン脂肪酸エステル、ポリオキシエチレンヒマシ油、ポリオキシエチレン硬化ヒマシ油、ポリオキシエチレンアルキルエーテル、ポリオキシエチレンフェニルエーテル、ポリオキシエチレンスチレン化フェニルエーテル、ポリオキシエチレンナフチルエーテル、ポリオキシエチレンフェニルエーテル、ポリオキシエチレンアルキルフェニルエーテル等を用いることができる。
【００５９】
〈硬化工程〉
硬化工程は、液状シリコーン組成物を硬化させ、それによって固形シリコーン粒子を生成する工程である。
【００６０】
硬化方法は、液状シリコーン組成物の硬化条件に応じ、適宜選択することができる。
【００６１】
例えば、液状シリコーン組成物が熱硬化性液状シリコーン組成物である場合、乳化工程を経た液状シリコーン組成物を加熱することにより行うことができる。この場合、硬化温度は、４０℃以上、５０℃以上、６０℃以上、又は７０℃以上であることができ、また１２０℃以下、１１０℃以下、１００℃以下、又は９０℃以下であることができる。
【００６２】
〈他の工程〉
固形シリコーン粒子の製造工程は、他の工程、例えば硬化後の固形シリコーン粒子の水分散体を分級する工程を含んでもよい。
【００６３】
〔サインペン用水性インクの製造工程〕
前記固形シリコーン粒子の水分散体、及びサインペン用水性インク組成物を構成する材料をディスパー等の攪拌機器を用いて混合しながら、従来公知の方法で製造する。
【実施例】
【００６４】
実施例及び比較例により本発明を具体的に説明するが、本発明は、これらに限定されるものではない。
【００６５】
《組成物の作製》
〈実施例１〉
粒子原料としての液状シリコーン組成物（ＫＥ−１８４４、信越化学工業株式会社、２０．０質量部）及び乳化剤としての成分名（品番：エマルゲン１０２ＫＧ、ＨＬＢ：６．３、メーカー名：花王株式会社、１．０質量部）を含有している油相を６００ｒｐｍで撹拌し、そこに乳化剤としての成分名（品番：エマルゲン１５０、ＨＬＢ：１８．４、メーカー名：花王株式会社、９．０質量部）を含有している水相を滴下した。その後、混合液を高圧乳化機により、１５０ＭＰａ、１０パスの条件で処理して乳化した。次いで、混合液を８０℃で１２時間加熱して液状シリコーン組成物を硬化させ、そして１２５００ｒｐｍで３０分間分級して、実施例１の水性インク組成物に用いるための、架橋シリコーン粒子（シリコーンゴム）を含有している固形シリコーン粒子の水分散体を作製した。
【００６６】
着色剤としての染料（Ｗａｔｅｒ  Ｂｌａｃｋ  １９１−Ｌ  ｃｏｎｃ．１５％、オリエント化学工業株式会社、２０．０質量部）、防腐剤（バイオデン４２１、大和化学工業株式会社、０．３質量部）、ｐＨ調整剤としてのトリエタノールアミン（０．２質量部）、ノンドライ剤としての尿素（７．５質量部）、溶剤としてのグリセリン（１０質量部）及びエチレングリコール（２．５質量部）、粒子原料としての上記の固形シリコーン粒子の水分散体（固形分換算で３．０質量部）並びにイオン交換水（残部）を用い、実施例１の水性インク組成物を１００質量部作製した。
【００６７】
〈実施例２〉
固形シリコーン粒子の水分散体の質量部を、１０．０質量部（固形分換算）に変更したことを除き、実施例１と同様にして、実施例２の水性インク組成物を作製した。
【００６８】
〈実施例３〉
固形シリコーン粒子の水分散体の質量部を、２０．０質量部（固形分換算）に変更したことを除き、実施例１と同様にして、実施例２の水性インク組成物を作製した。
【００６９】
〈実施例４〉
粒子原料としての液状シリコーン組成物を、ＫＥ−１８４２（信越化学工業株式会社）に変更したことを除き、実施例２と同様にして、実施例４の水性インク組成物を作製した。
【００７０】
〈実施例５〉
粒子原料としての液状シリコーン組成物を、ＫＥ−１８８６（信越化学工業株式会社）に変更したことを除き、実施例２と同様にして、実施例５の水性インク組成物を作製した。
【００７１】
〈比較例１〉
粒子原料としての液状シリコーン組成物を油相に含有させなかったことを除き、実施例１と同様にして、比較例１の水性インク組成物を作製した。
【００７２】
〈比較例２〉
粒子原料としての液状シリコーン組成物の代わりに、添加粒子としてのスチレンブタジエンゴム（ＳＢＲ）粒子（Ｎｉｐｏｌ（商標）ＬＸ１１２、日本ゼオン株式会社、２０．０質量部）を用いたことを除き、実施例１と同様にして、比較例１の水性インク組成物を作製した。
【００７３】
〈比較例３〉
粒子原料としての液状シリコーン組成物の代わりに、シリコーンオイル（ＫＦ−９６−５００ｃｓ、信越化学工業株式会社、２０．０質量部）を用いたことを除き、実施例１と同様にして、比較例１の水性インク組成物を作製した。比較例１の水性インク組成物は、シリコーンエマルションを含有しており、表１の「粒径」の欄には液滴の径を記載している点に留意されたい。
【００７４】
〈実施例６〉
まず、固形シリコーン粒子の水分散体を、実施例１と同様にして作製した。次いで、着色剤としてのカーボンブラック（８．０質量部）、顔料分散剤としてのスチレンアクリル酸樹脂（１．８質量部）、防腐剤（バイオデン４２１、大和化学工業株式会社、０．３質量部）、ｐＨ調整剤としてのトリエタノールアミン（０．２質量部）、溶剤としてのグリセリン（１０．０質量部）、粒子原料としての上記の固形シリコーン粒子の水分散体（固形分換算で１０．０質量部）及びイオン交換水（残部）を用い、実施例６の水性インク組成物を１００質量部作製した。
【００７５】
〈実施例７〉
粒子原料としての液状シリコーン組成物を、ＫＥ−１８４２（信越化学工業株式会社）に変更したことを除き、実施例６と同様にして、実施例７の水性インク組成物を作製した。
【００７６】
〈実施例８〉
粒子原料としての液状シリコーン組成物を、ＫＥ−１８８６（信越化学工業株式会社）に変更したことを除き、実施例２と同様にして、実施例８の水性インク組成物を作製した。
【００７７】
〈比較例４〉
粒子原料としての液状シリコーン組成物の代わりに、添加粒子としてのシリコーン粒子（トスパール１２０、モメンティブ・パフォーマンス・マテリアルズ・ジャパン合同会社、固形分換算で９．７質量部）を用いたことを除き、実施例６と同様にして、比較例４の水性インク組成物を作製した。
【００７８】
〈比較例５〉
粒子原料としての液状シリコーン組成物の代わりに、添加粒子としてのシリコーン粒子（トスパール１１１０、モメンティブ・パフォーマンス・マテリアルズ・ジャパン合同会社、固形分換算で９．７質量部）を用いたことを除き、実施例６と同様にして、比較例５の水性インク組成物を作製した。
【００７９】
《評価》
作製した水性インク組成物を、サインペンのインク貯蔵部にそれぞれ充填した。サインペンの筆記部としては、ポリアセタール芯を用いた。
【００８０】
各サインペンについて、表面性測定器（ＨＥＩＤＯＮ−１４Ｄ、新東化学株式会社）を用い、筆記速度３．３ｍ／分、荷重１００ｇ、並びに筆記角度９０°の条件で、１０ｃｍの直線動作をした際の摩擦抵抗を３回ずつ測定し、その平均値から摩擦係数を求めた。筆記用紙としては、標準紙（しらおい）を用いた。
【００８１】
結果を表１及び表２に示す。
【００８２】
なお、表１及び表２中の平均粒子径は、実施例１〜８及び比較例１〜３については上記の動的光散乱法により測定したものであるが、比較例４及び５については、粒径が大きいことに起因して動的光散乱法で測定できないため、粒子径分布解析装置ＨＲＡ９３２０−Ｘ１００（日機装株式会社製）を用いて、レーザー回折法により体積基準で算出されたＤ５０の値である。
【００８３】
【表１】
0006611620.tif 000002
【００８４】
【表２】
0006611620.tif 000003
【００８５】
表１及び２から、平均粒子径が２０ｎｍ〜５００ｎｍの架橋シリコーン粒子を含有している実施例１〜８の水性インク組成物は、比較例１〜５の水性インク組成物と比較して、サインペンに用いた場合に良好な書き味が得られることが理解されよう。なお、比較例３では、上記の評価結果は比較的良好であったものの、長く使用するとペン先に皮膜が形成されて、筆記性が極端に劣化した。
【符号の説明】
【００８６】
２    棒状樹脂
４    インク溝
１０    プラスチック芯
【図１】
0006611620.tif 000004